(57)【要約】【課題】  使用時に破断や亀裂が生じ難く、耐久性の高い印刷用ゴムブランケットを提供する。【解決手段】  支持体層と、当該支持体層の一方の面に設けられた表面ゴム層とを備え、前記支持体層は、前記表面ゴム層側に位置する第１の基布層と、当該第１の基布層の当該表面ゴム層と反対の面側に位置する第１のゴム層と、当該第１のゴム層の当該第１の基布層と反対の面側に位置する第２の基布層と、当該第２の基布層の当該第１のゴム層と反対の面側に位置する第２のゴム層とを備え、前記第２の基布層は、１％伸度で１３Ｎ/ｍｍ以上の強度を有するガラス繊維層を含むことを特徴とする印刷用ゴムブランケットを提供する。【選択図】図１
2018075807.tif 000002
【特許請求の範囲】
【請求項１】
支持体層と、当該支持体層の一方の面に設けられた表面ゴム層とを備え、
前記支持体層は、前記表面ゴム層側に位置する第１の基布層と、当該第１の基布層の当該表面ゴム層と反対の面側に位置する第１のゴム層と、当該第１のゴム層の当該第１の基布層と反対の面側に位置する第２の基布層と、当該第２の基布層の当該第１のゴム層と反対の面側に位置する第２のゴム層とを備え、
前記第２の基布層は、１％伸度で１３Ｎ/ｍｍ以上の強度を有するガラス繊維層を含むことを特徴とする印刷用ゴムブランケット。
【請求項２】
前記ガラス繊維層は、１枚又は２枚のガラス繊維布からなり、前記２枚のガラス繊維布は接着層を介して互いに接着されることを特徴とする請求項１に記載の印刷用ゴムブランケット。
【請求項３】
前記支持体層は、前記第２の基布層と反対側の前記第２のゴム層の面に配置される第３の基布層をさらに備えることを特徴とする請求項１又は２に記載の印刷用ゴムブランケット。
【発明の詳細な説明】
【技術分野】
【０００１】
本発明は、印刷用ゴムブランケットに関する。
【背景技術】
【０００２】
印刷用ゴムブランケットは、平滑な表面を有する表面ゴム層と、この表面ゴム層に接合され、２〜４枚の織布からなる基布層とを備える構造のものが知られている。この印刷用ゴムブランケットは、シリンダー上に捲きつけて使用される。例えば、平版印刷用ゴムブランケットを使用した印刷では、文字や画像を形成したロール状の版胴に印刷インキを塗布し、この版胴と密接して回転するゴムブランケットの表面ゴム層の平滑な面に文字や画像を転写する。次いで、このゴムブランケット上の文字や画像を紙面に転写して印刷物を得る。ゴムブランケットが版胴及び被印刷物より繰り返し押圧を受け、基布層の厚みの減少と周方向の長さの伸長が生じ、それに伴ってゴムブランケットの収縮及び伸長が生じる。その結果、版胴から転写された表面ゴム層の文字や画像を紙面に転写する時に、文字や画像が歪む等の問題を生じる。
【０００３】
特許文献１では、耐久性の高いゴムブランケットを提供するため、厚さの減少や伸びを生じにくい高い強度を有する基布層を備える印刷用ゴムブランケットが開示されている。
【先行技術文献】
【特許文献】
【０００４】
【特許文献１】特開２０１０−１４９５２６号公報
【発明の概要】
【発明が解決しようとする課題】
【０００５】
本実施形態は、使用時に基布層の破断や亀裂が生じ難く、耐久性の高い印刷用ゴムブランケットを提供することを目的とする。
【課題を解決するための手段】
【０００６】
上記課題を解決するために本発明は、支持体層と、当該支持体層の一方の面に設けられた表面ゴム層とを備え、前記支持体層は、前記表面ゴム層側に位置する第１の基布層と、当該第１の基布層の当該表面ゴム層と反対の面側に位置する第１のゴム層と、当該第１のゴム層の当該第１の基布層と反対の面側に位置する第２の基布層と、当該第２の基布層の当該第１のゴム層と反対の面側に位置する第２のゴム層とを備え、前記第２の基布層は、１％伸度で１３Ｎ/ｍｍ以上の強度を有するガラス繊維層を含むことを特徴とする印刷用ゴムブランケットを提供する。
【図面の簡単な説明】
【０００７】
【図１】実施形態に係る印刷用ゴムブランケットの一例を示す拡大断面図。
【図２】図１の印刷用ゴムブランケットをシリンダーに装着した状態を示す模式図。
【図３】図２の印刷用ゴムブランケットの要部を拡大した断面図。
【図４】実施形態に係る印刷用ゴムブランケットの他の例を示す拡大断面図。
【発明を実施するための形態】
【０００８】
以下、実施形態に係る印刷用ゴムブランケットを詳細に説明する。
【０００９】
実施形態に係る印刷用ゴムブランケットは、支持体層と、当該支持体層の一方の面に設けられた表面ゴム層とを備え、支持体層は、表面ゴム層側に位置する第１の基布層と、当該第１の基布層の当該表面ゴム層と反対の面側に位置する第１のゴム層と、当該第１のゴム層の当該第１の基布層と反対の面側に位置する第２の基布層と、当該第２の基布層の当該第１のゴム層と反対の面側に位置する第２のゴム層とを備える。第２の基布層は、１％伸度で１３Ｎ/ｍｍ以上の強度を有するガラス繊維層を含む。
【００１０】
まず、第２の基布層について詳しく説明する。
【００１１】
１）第２の基布層
第２の基布層を構成するガラス繊維層は、特に限定されないが、例えば、Ｅガラス、Ｓガラス、Ａガラス、Ｃガラス及びＤガラス等からなるガラス繊維を使用できる。ガラス繊維の織り方は、特に限定されないが平織、綾織、朱子織、模紗織、からみ織、斜紋織及び二重織等が挙げられる。ガラス繊維層は、例えばアクリル樹脂又はエポキシ樹脂等の樹脂、ニトリルゴムなどの各種ゴムを含侵してもよく、メチルエチルケトンなどの溶剤に溶解した前記樹脂またはゴムを含侵させても良い。
【００１２】
第２の基布層の強度は、１％伸度で１３Ｎ／ｍｍ以上であり、好ましくは１％伸度で１３Ｎ／ｍｍ以上６０Ｎ／ｍｍ以下、さらに好ましくは１３Ｎ／ｍｍ以上４０Ｎ／ｍｍ以下である。第２の基布層の強度を１％伸度で１３Ｎ／ｍｍ以上にすることにより、ゴムブランケットの強度を増加できるため、ゴムブランケットの伸長や厚さの減少（ヘタリ）を効果的に抑制できる。第２の基布層の強度を１％伸度で１３Ｎ／ｍｍ未満にすると、第２の基布層の強度が不足してゴムブランケットの伸長及び厚さの減少（ヘタリ）を効果的に抑制することが困難になる。一方、第２の基布層の強度が６０Ｎ／ｍｍを超えると、第２の基布層が厚くなる傾向があり、ゴムブランケットが折れ曲がり難くなる。そのため、ゴムブランケットを装着されるシリンダーの形状に沿わせるように無理に折り曲げると、使用時に破断するなどの印刷障害が生ずる虞がある。第２の基布層の強度は、ガラス繊維の繊維径に依存する、つまり第２の基布層の厚さに依存する傾向がある。
【００１３】
第２の基布層の厚さは、０．１４ｍｍ以上０．３９ｍｍ以下、より好ましくは０．２０ｍｍ以上０．３９ｍｍ以下にすることが望ましい。第２の基布層の厚さを０．１４ｍｍ未満にすると、ガラス繊維層の強度が低下してゴムブランケットの耐久性が低下する傾向があるため好ましくない。一方、第２の基布層の厚さが０．３９ｍｍを超えると、ゴムブランケットが折れ曲がり難くなる。そのため、ゴムブランケットを装着されるシリンダーの形状に沿わせるように無理に折り曲げると、使用時に破断するなどの印刷障害が生ずる虞がある。
【００１４】
また、第２の基布層は、１枚又は２枚のガラス繊維布から構成され、望ましくは１枚のガラス繊維布から構成される。ガラス繊維布が２枚である場合、例えば、ゴム材料からなる接着層で互いに接着される。ゴム材料からなる接着層は、例えば後述する第１，２のゴム層で説明するものと同様の材料で作ることができる。第２の基布層を構成するガラス繊維布の枚数が増加すると、第２の基布層の厚さが増加してゴムブランケットが折れ曲がり難くなる。そのため、ゴムブランケットを装着されるシリンダーの形状に沿わせるように無理に折り曲げると、使用時に破断するなどの印刷障害が生ずる虞がある。
【００１５】
次いで、表面ゴム層、第１の基布層、第１，第２のゴム層に関して説明する。
【００１６】
２）表面ゴム層
表面ゴム層のゴム材料は、特に限定されないが、例えばニトリルゴム、天然ゴム、スチレンブタジエンゴム、クロロプレン、ブチルゴム、エチレンプロピレンゴム、クロロスルフォン化ポリエチレン、シリコーンゴムまたはフッ素ゴムを用いることができる。
【００１７】
表面ゴム層には、ゴム材料の他に添加剤を配合することを許容する。添加剤は、加硫剤、加硫促進剤、老化防止剤、補強剤、充填剤、可塑剤等が挙げられる。
【００１８】
表面ゴム層の厚さは、０．１ｍｍ以上１．０ｍｍ以下にすることが好ましい。表面ゴム層の厚さが０．１ｍｍ未満にすると、表面ゴム層の表面にその下に配置される第１の基布層の布目による凹凸が形成される虞がある。表面ゴム層に凹凸が形成されると、それが印刷物上に転写されて印刷物が不良品となる。一方、表面ゴム層の厚さが１．０ｍｍを超えると、印刷中に加わる圧力によって表面ゴム層の変形歪みが大きくなって円周増加率が大きくなる虞がある。
【００１９】
３）第１の基布層
第１の基布層の厚さは、０．１ｍｍから０．５ｍｍであることが好ましい。第１の基布層の厚さが０．１ｍｍ未満にすると、第１の基布層の強度が低下する虞がある。第１の基布層の厚さが０．５ｍｍを超えると、表面ゴム層の表面に第２の基布層の布目に対応する凹凸が形成されやすくなる。このため、表面ゴム層の凹凸が印刷物上に転写されて印刷物が不良品となる虞がある。
【００２０】
第１の基布層は、例えば、織布、不織布等を使用することができる。織布、不織布は、例えば、綿、毛、麻、絹、レーヨン、キュプラ、アセテート、ナイロン、ビニロン、ポリエステル、ポリ塩化ビニル、アクリル、アクリレート、ポリイミド、炭素繊維又はアラミド繊維等の繊維からつくることができる。第１の基布層の織り方は、特に限定されないが平織、綾織、朱子織等が挙げられる。
【００２１】
また、第１の基布層は、１枚又は複数枚の織布又は不織布から構成され、望ましくは１枚の織布又は不織布から構成される。第１の基布層が複数の織布又は不織布からなる場合、例えば、ゴム材料からなる接着層で互いに接着される。ゴム材料からなる接着層は、例えば後述する第１，２のゴム層で説明するものと同様の材料で作ることができる。
【００２２】
４）第１，２のゴム層
第１，２のゴム層のゴム材料は、特に限定されないが、例えば、アクリロニトリル・ブタジエンゴム、クロロプレンゴム、フッ素ゴム、ポリウレタンゴム、エチレンプロピレンゴム、ブチルゴムを用いることができる。  第１，２のゴム層の厚さは、例えば、０．１ｍｍから２．０ｍｍである。第１，２のゴム層の厚さは、ゴムブランケット全体の厚さに応じて適宜選択されればよい。第１，２のゴム層には、ゴム材料の他に添加剤を配合することを許容する。添加剤は、加硫剤、加硫促進剤、老化防止剤、補強剤、充填剤、可塑剤等が挙げられる。
【００２３】
第１，２のゴム層の少なくとも一方は、独立気泡を有する多孔質構造又はソリッド構造のゴム材料から作り、圧縮層として機能させることが好ましい。第１，２のゴム層を圧縮層として用いる場合、例えば０．１ｍｍ以上２．０ｍｍ以下の厚さを有することが好ましい。多孔質構造のゴム材料を製造するには、例えば、マイクロカプセルを添加する方法、塩の溶出法、発泡剤法等を採用することができる。
【００２４】
なお、印刷用ゴムブランケットは、第２の基布層と反対側の第２のゴム層の面に接着される第３の基布層をさらに備えてもよい。第３の基布層は、材質、厚さを前述した第１の基布層で説明したものと同様にすることができる。第１，第３の基布層は、互いに同じでも、あるいは互いに異なる構成を有していても良い。
【００２５】
また、印刷用ゴムブランケットは、上述する表面ゴム層と第１の基布層との間、第１の基布層と第１のゴム層との間、第１のゴム層と第２の基布層との間、第２の基布層と第２のゴム層の間、第２のゴム層と第３の基布層の間に他の層、例えば接着用ゴム層をさらに備えてもよい。接着用ゴム層は、例えば、前述した第１，２のゴム層で説明したものと同様の材料で作ることができる。接着用ゴム層の厚さは、例えば０．０５ｍｍ以上であり、隣接するゴム層との合計で２．０ｍｍ以下である。
【００２６】
本実施形態に係る印刷用ゴムブランケットの一例を図１から図３を参照して説明する。図１に示す印刷用ゴムブランケット１０は、支持体層１と、この支持体層１の一方の面に積層されたニトリルゴムからなる表面ゴム層２とを備える。支持体層１は、表面ゴム層２側から綿布からなる第１の基布層３、ニトリルゴムを含む圧縮層である第１のゴム層４、１％伸度で１３Ｎ/ｍｍ以上の強度を有するガラス繊維からなる第２の基布層５及びニトリルゴムからなる第２のゴム層６がこの順序で積層された帯状の積層体からなる。
【００２７】
図１に示す印刷用ゴムブランケット１０は、図２に示すようにシリンダー１１に巻き付けられて使用される。印刷用ゴムブランケット１０は、一端がシリンダー１１のバー加工部１２ａに固定され、かつ他端がシリンダー１１のバー加工部１２ｂに固定され、これによりゴムブランケット１０は張力がかかった状態でシリンダー１１に巻き付けられている。
【００２８】
ゴムブランケット１０は、使用時に版胴及び被印刷物で繰り返し押圧される。ゴムブランケット１０に含まれる第２の基布層５は、高い強度を有するため繰り返し押圧されても押し潰され難く厚さが減少し難い。そのため、第２の基布層５の厚さの減少に伴う表面ゴム層２の収縮及び伸長が生じ難く、耐久性の高いゴムブランケット１０が得られる。このようなゴムブランケット１０によれば、版胴から転写された表面ゴム層２の文字や画像を紙面に転写する時に、文字や画像が歪まずに正確に転写することができる。
【００２９】
また、図３は図２のゴムブランケット１０の巻き付け角部を一部拡大したものである。シリンダー１１の角部でゴムブランケット１０は、鋭角に折り曲げられるため、ゴムブランケット１０の表面に近い基布層ほど延伸され緊張状態になり、かつ裏面に近い層ほど鋭角に折り曲げられ緊張状態になる。ガラス繊維から作られる基布層は高い強度を有するものの、使用時に緊張状態におかれて動的衝撃が与えられると破断や亀裂が生じる虞がある。実施形態に係るゴムブランケット１０のガラス繊維から作られる第２の基布層は、高い可撓性を有する第１，２のゴム層４，６の間に配置しているため、前述したように鋭角に折り曲げても当該第２の基布層５が破断したり、亀裂を生じたりするのを抑制することができる。
【００３０】
従って、本実施形態によれば、使用時に基布層の破断や亀裂が生じ難く、耐久性の高い印刷用ゴムブランケットを提供することができる。
【００３１】
本実施形態に係る印刷用ゴムブランケットの他の例について図４を参照して説明する。図４に示す印刷用ゴムブランケット２０は、支持体層１と、この支持体層１の一方の面に積層されたニトリルゴムからなる表面ゴム層２とを備える。支持体層１は、表面ゴム層２側から綿布からなる第１の基布層３、ニトリルゴムを含む圧縮層である第１のゴム層４、１％伸度で１３Ｎ/ｍｍ以上の強度を有するガラス繊維からなる第２の基布層５及びニトリルゴムからなる第２のゴム層６、綿布からなる第３の基布層７がこの順序で積層された帯状の積層体からになる。
【００３２】
図４に示す印刷用ゴムブランケット２０は、図１に示す印刷用ゴムブランケット１０と同様の効果を得ることができる。加えて、装着時に第３の基布層７がシリンダーに接するため、シリンダー上でのゴムブランケットの滑り性が向上するので取り扱い性が向上する。
【００３３】
なお、印刷用ゴムブランケットの支持体層は、例えば図４に示す第３の基布層７の下層にさらに第３のゴム層及び第４の基布層がこの順序で積層されてもよい。この場合、ガラス繊維からなる基布層は、表面ゴム層側から数えて１層目の基布層ではなく、支持体層の最下層ではない中間層であればよい。ガラス繊維からなる第２の基布層は、表面ゴム層側から数えて、２層目の基布層である必要はなく、３層目の基布層であってもよい。
【００３４】
以下、本実施形態の実施例１〜３、比較例１〜４を詳細に説明する。
【００３５】
＜実施例１のゴムブランケットの作製＞
中高ニトリルゴム（ＮＢＲ）１００重量部に、イオウ、加硫促進剤、老化防止剤、補強剤及び可塑剤を混合し、得られた混合物をメチルエチルケトンに溶解させ、ゴムコンパウンドＲＣ１を得た。
【００３６】
ゴムコンパウンドＲＣ１に、メタアクリロニトリルとアクリロニトリルの共重合体製のマイクロカプセル（アクゾ・ノーベル株式会社製、商品名エクスパンセル（登録商標）０９２ＤＥ、平均粒径８０μｍ）を混合し、ゴムコンパウンドＲＣ２を得た。
【００３７】
第１の基布層（厚さ０．２５ｍｍの平織の綿織布）上に、ゴムコンパウンドＲＣ２を０．５ｍｍの厚さに塗布した。次いで、塗布されたゴムコンパウンドＲＣ２上に、第２の基布層（厚さ０．１４ｍｍのＥガラスのガラス繊維の朱子織の織布）を貼り合せた。次に、第２の基布層の他方の面に、ゴムコンパウンドＲＣ１を０．４ｍｍの厚さに塗布した。次いで、塗布されたゴムコンパウンドＲＣ１上に、第３の基布層（厚さ０．３５ｍｍの平織の綿織布）を貼り合せた。最後に、第１の基布層の表面にゴムコンパウンドＲＣ１を０．４ｍｍの厚さに塗布して、未加硫のゴムブランケットを得た。その後、この未加硫のゴムブランケットを１５０℃で４時間加硫した後、冷却して、表面ゴム層をサンドペーパーで研磨して、図４に示す構造の厚さ２．０７ｍｍの印刷用ゴムブランケットを得た。
【００３８】
＜実施例２，３及び比較例１のゴムブランケットの作製＞
第２の基布層の厚さ以外は上述する実施例１と同様に実施例２、実施例３及び比較例１のゴムブランケットを作製した。実施例２、実施例３及び比較例１の第２の基布層の厚さは、それぞれ０．２５ｍｍ、０．３９ｍｍ及び０．１２ｍｍである。なお、第２の基布層と第３の基布層との間に位置するゴムコンパウンドＲＣ１の厚さを調節することで、第２の基布層の厚さの違いに係わらず実施例１と同様の厚さである２．０７ｍｍに作製した。
【００３９】
＜比較例２〜４のゴムブランケットの作製＞
第１の基布層として厚さ０．２５ｍｍのＥガラスのガラス繊維の朱子織の織布、第２の基布層として厚さ０．２５ｍｍの平織の綿織布を用いた以外は、上述する実施例１と同様に比較例２のゴムブランケットを作製した。
【００４０】
第２の基布層として厚さ０．３５ｍｍの平織の綿織布、第３の基布層として厚さ０．２５ｍｍのＥガラスのガラス繊維の朱子織の織布を用いた以外は、上述する実施例１と同様に比較例３のゴムブランケットを作製した。
【００４１】
第１，３の基布層として厚さ０．２５ｍｍの平織の綿織布、第２の基布層として厚さ０．３５ｍｍの平織の綿織布を用いた以外は、上述する実施例１と同様に比較例４のゴムブランケットを作製した。
【００４２】
なお、比較例２〜４のゴムブランケットは、第２の基布層と第３の基布層との間に位置するゴムコンパウンドＲＣ１の厚さを調節することで、基布層の厚さの違いに係わらず実施例１と同様の厚さである２．０７ｍｍに作製した。
【００４３】
実施例１〜３、比較例１〜４に係るゴムブランケットに対して、各基布層の１％伸度における強度測定をした結果を表１に示す。一方、実施例１〜３、比較例１〜４に係るゴムブランケットに対して、印刷物への布目の転写、基布層の亀裂の有無、円周増加率、使用後のゴムブランケットの厚さの減少量（ヘタリ量）、総合評価を測定した結果を表２に示す。
【００４４】
以下に、各測定の測定方法に関して説明する。
【００４５】
＜各基布層の１％伸度における強度測定＞
測定機  ：ＴＥＮＳＩＬＯＮ（登録商標）（ＯＲＩＥＮＴＥＣ  ＣＲＴＣ−１２５０Ａ）
測定条件：幅２０ｍｍ、長さ２００ｍｍ（但し、チャック間）の試験片を、引張速度５０ｍｍ／ｍｉｎにて１％伸度における強度を測定した。
【００４６】
＜印刷物への布目の転写＞
各ゴムブランケットについて、ＲＩテスター（簡易印刷試験機、ＩＨＩ社製）を用いて印刷試験を行い、印刷物に各ゴムブランケットに起因する布目が転写されるかを判定した。結果の判定は、印刷物に布目が転写されなかったものは「Ａ」、布目が少し転写されたが印刷可であるものは「Ｂ」、布目が転写され印刷不可であるものは「Ｃ」とした。
【００４７】
＜基布層の亀裂の有無＞
各ゴムブランケットについて、小径シリンダー（装着部分の直径１４０．４ｍｍ、面長１７０ｍｍ）に装着して５００ｒｐｍの回転速度で０．２ｍｍの印圧をかけて１００万回回転させた後、各ブランケットの基布層の亀裂を目視で確認した。結果の判定は、亀裂が生じたものを「有」、亀裂が生じなかったものを「無」とした。
【００４８】
＜円周増加率＞
各ゴムブランケットについて、小径シリンダー（装着部分の直径１４０．４ｍｍ、面長１７０ｍｍ）に装着して０．２ｍｍの印圧をかけた際の円周増加率を算出した。結果の判定は、円周増加率が０．０５％未満のものを「Ａ」、０．０５％以上０．２％未満のものを「Ｂ」、０．２％以上のものを「Ｃ」とした。
【００４９】
＜使用後のゴムブランケットのヘタリ量＞
各ゴムブランケットの使用後の厚さの減少量を使用後のゴムブランケットのヘタリ量と定義する。初めに各ゴムブランケットについて、使用前のゴムブランケットの厚さを３点測定して平均値を算出した。次いで、各ゴムブランケットを、小径シリンダー（装着部分の直径１４０．４ｍｍ、面長１７０ｍｍ）に装着して５００ｒｐｍの回転速度で０．２ｍｍの印圧をかけて１００万回回転させた。その後、使用後のゴムブランケットの厚さを３点測定して平均値を算出した。結果の判定は、ヘタリ量が０．０３ｍｍ未満のものは「Ａ」、０．０３以上０．０４５ｍｍ未満のものは「Ｂ」、０．０４５ｍｍ以上のものは「Ｃ」とした。
【００５０】
＜総合評価＞
総合評価の結果の判定は、基布層の亀裂の発生がなく、印刷物への布目の転写、円周増加率及び使用後のゴムブランケットの厚さの減少量（ヘタリ量）の３項目全てがＡであるものを「Ａ」とした。基布層の亀裂の発生がなく、前記３項目がＢ以上であるものを「Ｂ」とた。基布層の亀裂の発生がある、又は前記３項目に一つでもＣを含むものを「Ｃ」とした。
【表１】
2018075807.tif 000003
【００５１】
【表２】
2018075807.tif 000004
【００５２】
表１及び表２から明らかなように、１％伸度で１３Ｎ／ｍｍ以上の強度であるガラス繊維で形成される第２の基布層を備える実施例１〜３のゴムブランケットは、いずれの項目でも優れた性能であることがわかる。特に、第２の基布層が１％伸度で２６Ｎ/ｍｍの強度である実施例２のゴムブランケットは、全ての項目で特に優れた性能を有する。
【００５３】
これに対し、第２の基布層が１％伸度で８Ｎ／ｍｍの強度であるガラス繊維で形成される比較例１のゴムブランケットは、円周増加率が劣っていた。比較例１の第２の基布層は１％伸度で１３Ｎ／ｍｍ未満の強度であるため、ゴムブランケット全体の強度が低く、印刷中に加わる圧力によるブランケットの表面ゴム層の変形歪みが大きくなり円周増加率が大きくなった。
【００５４】
一方、第１の基布層又は第３の基布層がガラス繊維で形成される比較例２，３のゴムブランケットは、それぞれガラス繊維からなる基布層に亀裂が生じて使用に耐えなかった。また、ガラス繊維からなる第１の基布層を有する比較例２のゴムブランケットは、印刷物への布目の転写の試験においてガラス繊維の布目に起因する布目が印刷物に転写された。
【００５５】
また、第１〜第３の基布層が綿布の基布層からなる比較例４のゴムブランケットは、使用後の円周増加率及びゴムブランケットのヘタリ量が劣っていた。比較例４のゴムブランケットは、ガラス繊維からなる基布層を備えないためゴムブランケットの強度が低く、印刷中に加わる圧力によるブランケットの表面ゴム層の変形歪みが大きくなり円周増加率が大きくなった。また、第１〜第３の基布層の強度が低いため、使用後のゴムブランケットの厚さの減少量が大きくなった。
【符号の説明】
【００５６】
１…支持体層、２…表面ゴム層、３…第１の基布層、４…第１のゴム層、５…第２の基布層、６…第２のゴム層、７…第３の基布層、１０，２０…印刷用ゴムブランケット、１１…シリンダー、１２ａ，１２ｂ…バー加工部。
【図１】
2018075807.tif 000005
【図２】
2018075807.tif 000006
【図３】
2018075807.tif 000007
【図４】
2018075807.tif 000008